(57)【特許請求の範囲】
【請求項１】
サセプターに保持された基板を所定温度に加熱しつつガス供給管から原料ガスを前記基板に噴射し、気相反応させてＡｌxＩｎyＧａ(1-x-y) Ｎ（ただし、ｘ、ｙ＝０〜１）を含む結晶成長を行う結晶成長装置において、前記サセプターは、前記基板の前記結晶成長面を露出させた状態でサセプターホルダに保持されており、前記サセプターホルダの前記サセプターが前記基板を保持する部分に対向して開いた状態で配設され、且つ前記結晶成長に直接寄与しない所定のガスを噴出させるガス導入管を備え、当該ガス導入管の前記基板に対向して開口する先端部分及び前記サセプターホルダの外面部分に窒素を含む化合物が付着させて配置され、当該窒素を含む化合物を当該化合物の分解温度以上の温度に加熱することを特徴とする結晶成長装置。
【請求項２】
前記窒素を含む化合物は、ＡｌaＩｎbＧａ(1-a-b) Ｎ（ただし、ａ、ｂ＝０〜１）であることを特徴とする請求項１記載の結晶成長装置。
【請求項３】
サセプターに保持された基板を所定温度に加熱しつつガス供給管から原料ガスを前記基板に噴射し、気相反応させてＡｌxＩｎyＧａ(1-x-y) Ｎ（ただし、ｘ、ｙ＝０〜１）を含む結晶成長を行う結晶成長方法において、
前記サセプターを前記基板の前記結晶成長面を露出させた状態でサセプターホルダに保持させ、当該サセプターホルダの前記サセプターが前記基板を保持する部分に対向して開いた状態で配設されたガス導入管から結晶成長に直接寄与しない所定のガスを噴出させ、当該ガス導入管の前記基板に対向して開口する先端部分及び前記サセプターホルダの外面部分には窒素を含む化合物を付着させて配置し、当該窒素を含む化合物を当該化合物の分解温度以上の温度に加熱することを特徴とする結晶成長方法。
【請求項４】
前記窒素を含む化合物は、ＡｌaＩｎbＧａ(1-a-b) Ｎ（ただし、ａ、ｂ＝０〜１）であることを特徴とする請求項３記載の結晶成長方法。
【発明の詳細な説明】
【０００１】
【発明の属する技術分野】
本発明は、結晶成長装置及び結晶成長方法に関し、詳細には、安価かつ簡単な構成で窒素空孔の少ない良質なＧａＮ系半導体結晶膜を成長させる結晶成長装置及び結晶成長方法に関する。
【０００２】
【従来の技術】
従来、ＧａＮ、ＡｌＮ、ＩｎＮ及びこれらの混晶（以下、ＧａＮ系という。）半導体の結晶成長は、一般に、ＭＯ−ＶＰＥ（有機金属気相成長）法を用いて行われているが、このＭＯ−ＶＰＥ法で良質なＧａＮ系半導体の結晶成長を行わせるためには、その結晶成長温度を８００℃〜１２００℃と高温で行う必要がある。
【０００３】
ところが、ＭＯ−ＶＰＥ法で結晶成長温度を上記高温で行うと、熱対流の影響が大きく、種々の工夫が必要である。
【０００４】
すなわち、ＭＯ−ＶＰＥ法においては、従来、図２に示すように、反応容器１内に挿入されたシャフト２の先端部にサセプター３が配設されており、サセプター３の上面に基板４が載置される。この基板４の上面近傍に開口するガス噴射管５が配設されており、ガス噴射管５から基板４に向かって略垂直方向から反応ガスが噴射される。サセプター３上の基板４は、サセプター３の下方に配設されたヒーター６により所定の高温度に加熱される。そして、ＭＯ−ＶＰＥ法においては、一般的に、ＧａＮ系半導体膜を結晶成長するための反応ガス（原料ガス）は、III族原料として、ＴＭＧ（トリメチルガリウム）、ＴＭＡ（トリメチルアルミニウム）、ＴＭＩ（トリメチルインジウム）等の有機金属を用い、また、Ｖ族原料として、アンモニウムを一般的に用い、これらの原料ガスを誘導加熱あるいは図２に示したような抵抗加熱方式等の手法により加熱された結晶成長基板４の表面に輸送して結晶成長を行う。このとき、ＭＯ−ＶＰＥ法においては、基板４の温度が高いために、熱対流の影響を受けて、Ｖ族原料としてのアンモニアが効果的に基板４に到達することができず、窒素空孔が多く、結晶性の悪いＧａＮ系半導体膜が成長してしまうという問題がある。
【０００５】
そこで、従来、特許２６２８４０４号及び特許２５５６２１１号公報に記載されている半導体結晶膜の成長方法及び半導体結晶層の成長装置等が提案されている。
【０００６】
特許２６２８４０４号の半導体結晶膜の成長方法では、加熱された基板の表面に、基板に対して平行ないし傾斜する方向と、基板に対して実質的に垂直な方向からガスを供給して、加熱された基板の表面に半導体結晶膜を成長させる方法において、基板の表面に平行ないし傾斜する方向には反応ガスを供給し、基板の表面に対して実質的に垂直な方向には、反応ガスを含まない不活性ガスの押圧ガスを供給し、不活性ガスである押圧ガスが、基板の表面に平行ないし傾斜する方向に供給される反応ガスを基板表面に吹き付ける方向に方向を変更させて、半導体結晶膜を成長させている。
【０００７】
具体的には、図３に示すように、反応容器１１内に収納されたサセプター１２の上面に基板１３が載置され、基板１３がサセプター１２を介してヒーター１４により設定温度に加熱される。この基板１３に対して平行ないしは傾斜する方向から反応ガス噴射管１５を通して反応ガスを供給し、基板１３に対して実質的に垂直な方向から副噴射管１６を通して反応ガスを含まない水素、窒素の単族あるいは混合ガスを押圧ガスとして供給している。なお、図３において、サセプター１２は、回転駆動されるシャフト１７に取り付けられており、反応容器１１内のガスは、排気口１８から真空ポンプにより排出される。また、図２において、基板１３の温度は、放射温度計により測定されて、ヒーター１４による加熱が制御されている。
【０００８】
したがって、基板１３に対して二方向からガスを流すことで、熱対流の問題を回避して、反応ガスを効率的に基板１３の表面に輸送し、窒素空孔の少ない良好な結晶性のＧａＮ系半導体膜の結晶成長を図っている。さらに、基板１３を数ｒｐｍの回転速度で回転させて、基板１３内のＧａＮ系半導体結晶成長領域を均一にしている。
【０００９】
また、特許２５５６２１１号の半導体結晶層の成長装置では、反応容器と、基板を載せるために反応容器の内部に配設されているサセプターと、サセプターを加熱する手段と、基板に向かって反応ガスを供給する反応ガス供給管とを備える半導体結晶層の成長装置において、反応容器に、ガスを流入させる透明管を備えており、透明管は先端よりも後端を細くした筒状で、少なくとも一部は反応容器の外側に表出しており、透明管の先端は反応容器内に開口されており、さらに透明管の後端はガスの供給源に連結されており、透明管を介して基板の半導体結晶層の状態が観測できるように構成されている半導体結晶層の成長装置を提案している。
【００１０】
具体的には、図３に示した装置と同様の装置であって、押圧ガスを供給するための管の先端（基板に近い端）の方が後端よりも太くなっている筒状の形状としている。
【００１１】
これにより、原料ガスの戻りが無くなり、押圧ガスを供給するための管が汚れることを防止して、原料ガスが基板に効果的に到達させるように図っている。
【００１２】
【発明が解決しようとする課題】
しかしながら、このような従来の結晶成長装置にあっては、上記熱対流の問題については、改善されて、窒素空孔の少ない良質な結晶性のＧａＮ系半導体膜を成長させることはできるが、結晶成長装置が複雑となり、コストが高くなるという問題があった。
【００１３】
すなわち、一般的なＭＯ−ＶＰＥ装置は、図２に示したように、ガスの吹き出し口であるガス噴射管が一方向のものが多く、上記各特許公報記載の結晶成長装置や方法においては、ガスの吹き出し口が二方向で、かつ、略直交する方向から供給することが必要となり、結晶成長装置が複雑で、高価なものになる。
【００１４】
また、上記公報記載の結晶成長装置や方法のように、二方向からガスを供給すると、基板が静止した状態では、基板の一部にしか膜が成長されないため、基板上に均一にＧａＮ系半導体膜を成長させるためには、基板を回転させる機構が必要となり、結晶成長装置がさらに複雑で、高価なものになるという問題があった。
【００１５】
さらに、ＭＯ−ＶＰＥ装置の反応容器は、一般的に、誘導加熱や抵抗加熱が可能なこと、高温での使用に耐えうること及び反応容器への形状加工が比較的安価であることから、石英製の管が反応容器として用いられているが、石英管を反応容器として用いて、略直交する方向にガス供給管を形成すると、反応容器の形状加工が複雑となり、高価なものとなる。さらに、反応容器の内壁には、通常、反応生成物が付着し、付着量が多くなると、付着した反応生成物が剥離して、結晶成長基板に付着し、生成された半導体結晶の歩留まりが低下するという問題が発生する。この問題を解決するために、従来から反応容器内壁にある程度の反応生成物が付着すると、反応容器を洗浄して、反応容器内壁に付着した反応生成物を除去しているが、反応容器が上述のように略二方向からガスを供給させるために複雑な形状に形成されていると、反応容器の洗浄操作が行いにくく、反応容器を洗浄する際の操作性が悪いという問題がある。
【００１６】
また、反応容器は、上記石英の他に、ステンレスを用いて形成されることがあるが、ＧａＮ系半導体膜の結晶成長を行う場合、１０００度以上の高温に対応させる必要があり、このような高温に対応させるために、反応容器の冷却機構に種々の工夫を必要とする。この場合、上記従来のように反応容器が略二方向からガスを供給させるために複雑な形状に形成されていると、冷却機構を反応容器に設けることが困難となり、構造がより一層複雑となって、結晶成長装置がさらに高価なものとなるという問題がある。
【００１７】
さらに、一般的なＭＯ−ＶＰＥ装置では、ＧａＮ系半導体膜を高温で成長するために、図２に示したように、原料ガスの吹き出し口を基板から数ｍｍ離れた位置に設置し、２ｍ／ｓｅｃの高速で原料ガスを基板に吹き付けることで、熱対流の問題に対処しているが、基板付近に原料ガスの吹き出し口が配設されていると、原料ガスの広がりが少なく、大面積に均一な膜を成長させることができないという問題がある。
【００１８】
そこで、請求項１記載の発明は、基板の結晶成長面を露出させた状態でサセプターをサセプターホルダに保持させ、結晶成長に直接寄与しない所定のガスを噴出させるガス導入管を、当該サセプターホルダのサセプターが基板を保持する部分に対向して開いた状態で配設し、窒素を含む化合物を、当該ガス導入管の基板に対向して開口する先端部分及びサセプターホルダの外面部分に付着させて配置することにより、より一層簡単な構成で、結晶成長を行う基板付近の窒素分圧をより一層適切かつ効率的に上昇させ、基板に供給される原料ガスの窒素原料の割合が少ない場合にも、より一層簡単な構成で窒素空孔の少ない良質なＡｌxＩｎyＧａ(1-x-y) Ｎを含む結晶を効率的により広い面積にわたって成長させることのできるより一層安価な結晶成長装置を提供することを目的としている。
【００１９】
請求項２記載の発明は、窒素を含む化合物として、ＡｌaＩｎbＧａ(1-a-b) Ｎを用いることにより、結晶成長を行う基板付近の窒素分圧をより一層適切かつ効率的に上昇させ、基板に供給される原料ガスの窒素原料の割合が少ない場合にも、簡単な構成でより一層窒素空孔の少ない良質なＡｌxＩｎyＧａ(1-x-y) Ｎを含む結晶を効率的により広い面積にわたって成長させることのできる安価な結晶成長装置を提供することを目的としている。
【００２０】
請求項３記載の発明は、基板の結晶成長面を露出させた状態でサセプターをサセプターホルダに保持させ、結晶成長に直接寄与しない所定のガスを噴出させるガス導入管を、当該サセプターホルダのサセプターが基板を保持する部分に対向して開いた状態で配設し、窒素を含む化合物を、当該ガス導入管の基板に対向して開口する先端部分及びサセプターホルダの外面部分に付着させて配置することにより、より一層簡単な構成で、結晶成長を行う基板付近の窒素分圧をより一層適切かつ効率的に上昇させ、基板に供給される原料ガスの窒素原料の割合が少ない場合にも、より一層簡単な構成で窒素空孔の少ない良質なＡｌxＩｎyＧａ(1-x-y) Ｎを含む結晶を効率的により広い面積にわたって成長させることのできるより一層安価な結晶成長方法を提供することを目的としている。
【００２２】
請求項４記載の発明は、窒素を含む化合物として、ＡｌaＩｎbＧａ(1-a-b) Ｎを用いることにより、結晶成長を行う基板付近の窒素分圧をより一層適切かつ効率的に上昇させ、基板に供給される原料ガスの窒素原料の割合が少ない場合にも、より一層窒素空孔の少ない良質なＡｌxＩｎyＧａ(1-x-y) Ｎを含む結晶を効率的により広い面積にわたって成長させることのできる簡単で安価な結晶成長方法を提供することを目的としている。
【００２３】
【課題を解決するための手段】
請求項１記載の発明の結晶成長装置は、サセプターに保持された基板を所定温度に加熱しつつガス供給管から原料ガスを前記基板に噴射し、気相反応させてＡｌxＩｎyＧａ(1-x-y) Ｎ（ただし、ｘ、ｙ＝０〜１）を含む結晶成長を行う結晶成長装置において、前記サセプターは、前記基板の前記結晶成長面を露出させた状態でサセプターホルダに保持されており、前記サセプターホルダの前記サセプターが前記基板を保持する部分に対向して開いた状態で配設され、且つ前記結晶成長に直接寄与しない所定のガスを噴出させるガス導入管を備え、当該ガス導入管の前記基板に対向して開口する先端部分及び前記サセプターホルダの外面部分に前記窒素を含む化合物が付着されて配置され、当該窒素を含む化合物を当該化合物の分解温度以上の温度に加熱することにより、上記目的を達成している。
【００２４】
上記構成によれば、基板の結晶成長面を露出させた状態でサセプターをサセプターホルダに保持させ、結晶成長に直接寄与しない所定のガスを噴出させるガス導入管を、当該サセプターホルダのサセプターが基板を保持する部分に対向して開いた状態で配設し、窒素を含む化合物を、当該ガス導入管の基板に対向して開口する先端部分及びサセプターホルダの外面部分に付着させて配置しているので、より一層簡単な構成で、結晶成長を行う基板付近の窒素分圧をより一層適切かつ効率的に上昇させることができ、基板に供給される原料ガスの窒素原料の割合が少ない場合にも、窒素空孔の少ない良質なＡｌxＩｎyＧａ(1-x-y) Ｎを含む結晶を効率的により広い面積にわたって成長させることができるとともに、結晶成長装置をより一層簡単な構成でかつより一層安価なものとすることができる。
【００２５】
この場合、例えば、請求項２に記載するように、前記窒素を含む化合物は、ＡｌaＩｎbＧａ(1-a-b) Ｎ（ただし、ａ、ｂ＝０〜１）であってもよい。
【００２６】
上記構成によれば、窒素を含む化合物として、ＡｌaＩｎbＧａ(1-a-b) Ｎを用いているので、結晶成長を行う基板付近の窒素分圧をより一層適切かつ効率的に上昇させることができ、基板に供給される原料ガスの窒素原料の割合が少ない場合にも、簡単な構成でより一層窒素空孔の少ない良質なＡｌxＩｎyＧａ(1-x-y)Ｎを含む結晶を効率的により広い面積にわたって成長させることができるとともに、結晶成長装置を簡単な構成でかつ安価なものとすることができる。
【００２９】
請求項３記載の発明の結晶成長方法は、サセプターに保持された基板を所定温度に加熱しつつガス供給管から原料ガスを前記基板に噴射し、気相反応させてＡｌxＩｎyＧａ(1-x-y) Ｎ（ただし、ｘ、ｙ＝０〜１）を含む結晶成長を行う結晶成長方法において、前記サセプターを前記基板の前記結晶成長面を露出させた状態でサセプターホルダに保持させ、当該サセプターホルダの前記サセプターが前記基板を保持する部分に対向して開いた状態で配設されたガス導入管から結晶成長に直接寄与しない所定のガスを噴出させ、当該ガス導入管の前記基板に対向して開口する先端部分及び前記サセプターホルダの外面部分には窒素を含む化合物を付着させて配置し、当該窒素を含む化合物を当該化合物の分解温度以上の温度に加熱することにより、上記目的を達成している。
【００３０】
上記構成によれば、サセプターに保持された基板を所定温度に加熱しつつガス供給管から原料ガスを基板に噴射して、気相反応させてＡｌxＩｎyＧａ(1-x-y)Ｎを含む結晶成長を行う際に、基板の近傍に窒素を含む化合物を配置し、当該窒素を含む化合物を当該化合物の分解温度以上の温度に加熱しているので、結晶成長時に窒素を含む化合物を窒素とその他の物質に分解して、結晶成長を行う基板付近の窒素分圧を上昇させることができ、基板に供給される原料ガスの窒素原料の割合が少ない場合にも、簡単かつ安価に窒素空孔の少ない良質なＡｌxＩｎyＧａ(1-x-y) Ｎを含む結晶をより広い面積にわたって成長させることができる。
【００３１】
この場合、例えば、請求項４に記載するように、前記窒素を含む化合物は、ＡｌaＩｎbＧａ(1-a-b) Ｎ（ただし、ａ、ｂ＝０〜１）であってもよい。
【００３２】
上記構成によれば、窒素を含む化合物として、ＡｌaＩｎbＧａ(1-a-b) Ｎを用いているので、結晶成長を行う基板付近の窒素分圧をより一層適切かつ効率的に上昇させることができ、基板に供給される原料ガスの窒素原料の割合が少ない場合にも、簡単かつ安価により一層窒素空孔の少ない良質なＡｌxＩｎyＧａ(1-x-y) Ｎを含む結晶を効率的により広い面積にわたって成長させることができる。
【００３３】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３４】
図1は、本発明の結晶成長装置及び結晶成長方法の一実施の形態を示す図であり、図１は、本発明の結晶成長装置及び結晶成長方法の一実施の形態を適用した結晶成長装置２０の反応ガスの流れに対して略平行な面から見た正面概略構成図である。この結晶成長装置２０は、基板の周辺に窒素を含む化合物を配置して、基板付近の窒素分圧を上昇させ、窒素空孔の少ない良質なＧａＮ系半導体結晶膜を成長させるものである。
【００３５】
図1において、結晶成長装置２０は、略円筒形の反応容器２１を備えており、反応容器２１は、その上端が、図示しないが上側フランジ等により閉止され、その下端が、下側フランジ２２により閉止されて、外部大気雰囲気と遮断された密閉空間に形成されている。
【００３６】
反応容器２１内には、上側フランジに密接しつつ上側フランジを貫通するとともに、図１の上下方向に所定量移動可能なサセプターロッド２３が挿入されており、サセプターロッド２３の下側先端部には、石英製のサセプターカバー２４を介してサセプター２５が取り付けられている。サセプターカバー２４の上側には、サセプターロッド２３の貫通する孔の形成された連通管２６が配設されている。
【００３７】
サセプター２５は、図１において上下面が平面状に形成された柱状、例えば、円柱形状に形成されており、その表面がＳｉＣ（炭化珪素）でコーティングされている。図１において、サセプター２５の下面には、結晶成長用の基板２７が取り付けられており、基板２７は、サセプター２５の外周面と下面の一部を覆う状態で配設された略筒状、例えば、円筒形状のサセプターホルダ２８によりサセプター２５の下面に密着されるとともに、その結晶成長面を下側に向けた状態で、サセプター２５の自重でサセプター２５とサセプターホルダ２８の下側の保持部２８ａとの間に狭持された状態でサセプター２５の下面に取り付けられている。基板２７は、サセプターロッド２３が上下方向に移動されることにより、反応容器２１内の任意の位置に設置される。
【００３８】
結晶成長装置２０は、反応容器２１の下端を閉止する下側フランジ２２を貫通して、反応容器２１内に所定量侵入する状態でガス供給管２９が配設されており、ガス供給管２９はその噴射口が基板２７の表面に対して略直角方向に向いた状態で配設されている。すなわち、ガス供給管２９は、その噴射口が基板２７の中心の真下に位置する状態で配設されている。
【００３９】
また、結晶成長装置２０は、ガス供給管２９と所定間隔空けた状態で下側フランジ２２を貫通して、反応容器２１内に所定量侵入する補助ガス供給管３０が配設されており、補助ガス供給管３０は、反応容器２１内のガス供給管２９の長さよりも所定長さ短く形成されている。
【００４０】
さらに、結晶成長装置２０は、ガス供給管２９の周囲を取り囲む状態で下側フランジ２２を貫通して、反応容器２１内に所定量侵入するガス導入管３１が配設されており、ガス導入管３１は、その反応容器２１内の先端部が先端ほどその径が広い円錐形状に形成されているとともに、その先端がサセプター２５の下端部よりも多少上方に位置する長さに形成されている。すなわち、結晶成長装置２０は、サセプター２５に保持された基板２７が、ガス導入管３１の円錐形状に開いた先端部内に位置する状態で配置されている。
【００４１】
このガス導入管３１の先端部の円錐形状の内面及びサセプターホルダ２８の外面には、窒素を含む化合物、特に、ＡｌaＩｎbＧａ(1-a-b) Ｎ（ただし、ａ、ｂ＝０〜１）で示される化合物の化合物膜３２が付着されている。この化合物膜３２としては、ＧａＮ、Ｉｎ、ＡｌＮ、ＩｎＧａＮ、ＡｌＧａＮ及びＡｌＩｎＧａＮ等の化合物の膜を用いることができる。
【００４２】
結晶成長装置２０は、反応容器２１の外部に、サセプター２５の外部を覆う状態で誘導加熱用コイル３３が配設されており、誘導加熱用コイル３３は、図示しない電源から高周波電流が流されることにより、サセプター２５内部に渦電流を発生させて、サセプター２５の下面に取り付けられている基板２７を所定の高温度、例えば、８００℃〜１２００℃に加熱する。
【００４３】
上記ガス供給管２９からは、基板２７上に結晶成長を行わせるための原料ガスであるＴＭＧ、ＴＭＡ、ＴＭＩ、アンモニア、水素、窒素が供給され、基板２７表面には、後述するように、この原料ガスにより、ＧａＮ、ＡｌＮ、ＩｎＮあるいはそれらの混晶が成長する。
【００４４】
また、補助ガス供給管３０からは、結晶成長の反応に直接的には寄与しない窒素ガスと水素ガスが供給され、さらに、ガス導入管３１からは、補助ガス供給管３０から供給されるガスと同様に、結晶成長の反応に直接的には寄与しない窒素ガスと水素ガスが供給される。
【００４５】
次に、本実施の形態の作用を説明する。結晶成長装置２０は、基板２７の周辺に窒素を含む化合物を配置して、基板２７付近の窒素分圧を上昇させ、窒素空孔の少ない良質なＧａＮ系半導体結晶膜を成長させるところにその特徴がある。
【００４６】
すなわち、結晶成長装置２０は、サセプターホルダ２８の保持部２８ａ上に基板２７を載せ、サセプターホルダ２８内にサセプター２５を挿入することにより、サセプター２５の自重でサセプターホルダ２８の保持部２８ａとサセプター２５との間に基板２７を狭持する。
【００４７】
このサセプターホルダ２８の外周面及びサセプターホルダ２８の保持部２８ａの外面には、窒素を含む化合物膜３２が付着されている。
【００４８】
この基板２５を保持しサセプター２５の収納されているサセプターホルダ２８にサセプターロッド２３の連結されたサセプターカバ２４及び連結管２６を取り付けて、サセプターロッド２３の貫通する上側フランジを反応容器２１の上端に取り付け、反応容器２１の上端を閉止する。
【００４９】
また、反応容器２１の下端に、ガス供給管２９、保持ガス供給管３０及びガス導入管３１の取り付けられた下側フランジ２２を取り付けて、反応容器２１の下端を閉止する。このガス導入管３１の円錐形状の先端部内面には、窒素を含む化合物膜３２が付着されている。
【００５０】
次に、サセプターロッド２３を上下移動させて、ガス供給管２９と基板２７との位置調整を行った後、反応容器２１内の空気を排気して、反応容器２１内を結晶成長の反応に直接寄与しない窒素ガスと水素ガスで置換する。
【００５１】
その後、結晶成長装置２０は、誘導加熱用コイル３３に通電し、渦電流をサセプター２５に発生させて、基板２７を所定の高温度に加熱する。
【００５２】
この状態で、結晶成長装置２０は、ガス供給管２９から原料ガスであるＴＭＧ、ＴＭＡ、ＴＭＩ、アンモニア、水素、窒素が供給し、ガス供給管２９は、その噴射口が基板２７の概ね中央に位置する状態で配設されている。
【００５３】
そして、上記誘導加熱用コイル３３によるサセプター２５の加熱により、サセプターホルダ２８もサセプター２５からの熱伝導により加熱されてサセプターホルダ２８の外周面及び保持部２８ａの外面に付着されている窒素を含む化合部３２も、その分解温度以上に加熱され、また、ガス導入管３１の先端部も輻射熱により加熱されて、ガス導入管３１の先端部内面に付着されている窒素を含む化合物膜３２も、その分解温度以上に加熱される。
【００５４】
したがって、サセプターホルダ２８と保持部２８ａ及びガス導入管３１の先端部内面に付着されている窒素を含む化合物膜３２が分解、例えば、化合物膜３２として、ＧａＮ膜が使用されているときには、気相の窒素と固相のＧａリッチなＧａＮ膜あるいは金属Ｇａに分解し、分解した窒素は、基板２７付近の窒素分圧を上昇させる。
【００５５】
その結果、従来のように、結晶成長装置２０を複雑で高価な構成とすることなく、ガス供給管２９から基板２７に供給される原料ガスの窒素原料の割合が少なくても、窒素空孔の少ない良質なＧａＮ系半導体結晶膜を基板２７表面に成長させることができ、簡単な構成で、かつ、安価な結晶成長装置２０で、良質なＧａＮ系半導体結晶膜を基板２７表面に成長させることができる。
【００５６】
また、ガス供給管２９の噴射口と基板２７との間の距離を、従来よりも広くすることができ、基板２７の表面に広範囲にわたって良質なＧａＮ系半導体結晶膜を成長させることができる。
【００５７】
なお、本出願人が、上記結晶成長装置２０を使用し、サセプターホルダ２８と保持部２８ａ及びガス導入管３１の先端部内面に化合物膜３２としてＧａＮ膜を付着させて、２インチウェハを基板２７に使用して、結晶を成長させる実験を行ったところ、基板２７である２インチウェハ全面にわたり、ＧａＮ系半導体膜の結晶を成長させることができ、形成されたＧａＮ径半導体膜の表面は、鏡面状態で、良好な結晶性を示した。
【００５８】
ところが、上記結晶成長装置２０を使用し、サセプターホルダ２８と保持部２８ａ及びガス導入管３１の先端部内面に化合物膜３２を付着させずに、２インチウェハを基板２７に使用して、結晶を成長させる実験を行ったところ、結晶成長したＧａＮ系半導体膜の表面モフォロジーは、鏡面とならず、白濁状態であった。
【００５９】
この実験から基板２７の周囲近傍に窒素を含む化合物膜３２を付着させてその分解温度以上に加熱することが、良質なＧａＮ系半導体結晶膜を生成する上で、効果的であることが判明した。
【００６０】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６１】
例えば、上記実施の形態においては、原料ガスとして、ＴＭＧ、ＴＭＡ、ＴＭＩ、アンモニア、水素、窒素を使用しているが、原料ガスとしては、これらに限るものではなく、ＧａＮ系材料を結晶成長させることができれば、他のガスを適宜用いることができる。また、反応容器内の各部品材料も、それらの機能を満たしていればよく、他の材質のものでも適応可能である。
【００６２】
さらに、上記実施の形態においては、下方を向いた基板に向かって原料ガスを上方に略直角方向に供給しているが、基板に対するガスの供給方向は、上記方向に限るものではなく、横方向、斜め方向あるいは上方向からであってもよい。
【００６３】
【発明の効果】
請求項１記載の発明の結晶成長装置によれば、基板の結晶成長面を露出させた状態でサセプターをサセプターホルダに保持させ、結晶成長に直接寄与しない所定のガスを噴出させるガス導入管を、当該サセプターホルダのサセプターが基板を保持する部分に対向して開いた状態で配設し、窒素を含む化合物を、当該ガス導入管の基板に対向して開口する先端部分及びサセプターホルダの外面部分に付着させて配置しているので、より一層簡単な構成で、結晶成長を行う基板付近の窒素分圧をより一層適切かつ効率的に上昇させることができ、基板に供給される原料ガスの窒素原料の割合が少ない場合にも、窒素空孔の少ない良質なＡｌxＩｎyＧａ(1-x-y) Ｎを含む結晶を効率的により広い面積にわたって成長させることができるとともに、結晶成長装置をより一層簡単な構成でかつより一層安価なものとすることができる。
【００６４】
請求項２記載の発明の結晶成長装置によれば、窒素を含む化合物として、ＡｌaＩｎbＧａ(1-a-b) Ｎを用いているので、結晶成長を行う基板付近の窒素分圧をより一層適切かつ効率的に上昇させることができ、基板に供給される原料ガスの窒素原料の割合が少ない場合にも、簡単な構成でより一層窒素空孔の少ない良質なＡｌxＩｎyＧａ(1-x-y) Ｎを含む結晶を効率的により広い面積にわたって成長させることができるとともに、結晶成長装置を簡単な構成でかつ安価なものとすることができる。
【００６６】
請求項３記載の発明の結晶成長方法によれば、基板の結晶成長面を露出させた状態でサセプターをサセプターホルダに保持させ、結晶成長に直接寄与しない所定のガスを噴出させるガス導入管を、当該サセプターホルダのサセプターが基板を保持する部分に対向して開いた状態で配設し、窒素を含む化合物を、当該ガス導入管の基板に対向して開口する先端部分及びサセプターホルダの外面部分に付着させて配置しているので、より一層簡単な構成で、結晶成長を行う基板付近の窒素分圧をより一層適切かつ効率的に上昇させることができ、基板に供給される原料ガスの窒素原料の割合が少ない場合にも、簡単かつ安価に窒素空孔の少ない良質なＡｌxＩｎyＧａ(1-x-y) Ｎを含む結晶をより広い面積にわたって成長させることができる。
【００６７】
請求項４記載の発明の結晶成長方法によれば、窒素を含む化合物として、ＡｌaＩｎbＧａ(1-a-b) Ｎを用いているので、結晶成長を行う基板付近の窒素分圧をより一層適切かつ効率的に上昇させることができ、基板に供給される原料ガスの窒素原料の割合が少ない場合にも、簡単かつ安価により一層窒素空孔の少ない良質なＡｌxＩｎyＧａ(1-x-y) Ｎを含む結晶を効率的により広い面積にわたって成長させることができる。
【図面の簡単な説明】
【図１】本発明の結晶成長装置及び結晶成長方法の一実施の形態を適用した結晶成長装置の正面概略構成図。
【図２】従来のＭＯ−ＶＰＥ法の結晶成長装置の正面概略構成図。
【図３】従来の他の結晶成長装置の正面概略構成図。
【符号の説明】
２０ 結晶成長装置
２１ 反応容器
２２ 下側フランジ
２３ サセプターロッド
２４ サセプターカバー
２５ サセプター
２６ 連通管
２７ 基板
２８ サセプターホルダ
２８ａ保持部
２９ ガス供給管
３０ 補助ガス供給管
３１ ガス導入管
３２ 化合物膜
３３ 誘導加熱用コイル
【図１】
0003955392.tif 000002
【図２】
0003955392.tif 000003
【図３】
0003955392.tif 000004